(57)【要約】【課題】柔軟性に優れ、厚膜化が可能な熱硬化ポリウレタンを用いて、高温環境中での保管により生じる遅れ泡の発生が抑制された光学透明粘着シートを提供する。【解決手段】熱硬化ポリウレタンで構成された光学透明粘着シートであって、上記熱硬化ポリウレタンは、ポリオール成分、ポリイソシアネート成分及びシランカップリング剤を含有する熱硬化性ポリウレタン組成物の硬化物であり、かつ８５℃での損失正接（ｔａｎδ）が０．５０以下である光学透明粘着シート。【選択図】図４
2019077780.tif 000002
【特許請求の範囲】
【請求項１】
熱硬化ポリウレタンで構成された光学透明粘着シートであって、
前記熱硬化ポリウレタンは、ポリオール成分、ポリイソシアネート成分及びシランカップリング剤を含有する熱硬化性ポリウレタン組成物の硬化物であり、かつ８５℃での損失正接（ｔａｎδ）が０．５０以下であることを特徴とする光学透明粘着シート。
【請求項２】
厚みが２５０〜２０００μｍであることを特徴とする請求項１に記載の光学透明粘着シート。
【請求項３】
ガラス表面に対して、初期粘着力が５Ｎ／２５ｍｍ以下であり、５０℃で２時間保持した後の粘着力が１０Ｎ／２５ｍｍ以上であることを特徴とする請求項１又は２に記載の光学透明粘着シート。
【請求項４】
ポリカーボネートの表面に対して、初期粘着力が５Ｎ／２５ｍｍ以下であり、５０℃で２時間保持した後の粘着力が１０Ｎ／２５ｍｍ以上であることを特徴とする請求項１〜３のいずれかに記載の光学透明粘着シート。
【請求項５】
前記ポリオール成分は、オレフィン系ポリオールを含むことを特徴とする請求項１〜４のいずれかに記載の光学透明粘着シート。
【請求項６】
第一の被着体と、第二の被着体と、前記第一の被着体及び前記第二の被着体を接合する請求項１〜５のいずれかに記載の光学透明粘着シートとを備えることを特徴とする積層体。
【請求項７】
前記第一の被着体は、ガラス基材であることを特徴とする請求項６に記載の積層体。
【請求項８】
前記第二の被着体は、樹脂基材であることを特徴とする請求項６又は７に記載の積層体。
【請求項９】
前記樹脂基材は、ポリカーボネートを含有することを特徴とする請求項８に記載の積層体。
【請求項１０】
請求項１〜５のいずれかに記載の光学透明粘着シートの製造方法であって、
前記ポリオール成分、前記ポリイソシアネート成分及び前記シランカップリング剤を攪拌混合して前記熱硬化性ポリウレタン組成物を調製する工程と、
前記熱硬化性ポリウレタン組成物を硬化する工程とを含むことを特徴とする光学透明粘着シートの製造方法。
【請求項１１】
請求項１〜５のいずれかに記載の光学透明粘着シートと、前記光学透明粘着シートの一方の面を覆う第一の離型フィルムと、前記光学透明粘着シートの他方の面を覆う第二の離型フィルムとが積層されたものであることを特徴とする積層シート。
【発明の詳細な説明】
【技術分野】
【０００１】
本発明は、光学透明粘着シート、積層体、光学透明粘着シートの製造方法、及び、積層シートに関する。
【背景技術】
【０００２】
光学透明粘着（ＯＣＡ：Ｏｐｔｉｃａｌｌｙ  Ｃｌｅａｒ  Ａｄｈｅｓｉｖｅ）シートは、光学部材の貼り合わせに利用される透明な粘着シートである。近年、スマートフォン、タブレットＰＣ、携帯型ゲーム機、カーナビゲーション装置等の分野でタッチパネルの需要が急速に伸びており、これに伴い、タッチパネルを他の光学部材に貼り合わせるために用いられるＯＣＡシートの需要も増加している。タッチパネルを備えた表示装置は、通常では、液晶パネル等の表示パネル、ＩＴＯ（酸化インジウムスズ）等からなる透明導電膜を表層に有する透明部材（タッチパネル本体）、及び、透明導電膜を保護するカバーパネル等の光学部材が積層された構造を有し、光学部材間の貼り合わせにＯＣＡシートが用いられている。但し、表示パネルとタッチパネル本体との間は、表示パネルの筐体であるベゼルの端部が存在するために他の光学部材の間隔よりも広く、ＯＣＡシートによる貼り合わせはされず、エアギャップと呼ばれる空気層を設けることが一般的であった。
【０００３】
しかしながら、光学部材間に空気層であるエアギャップが存在すると、空気層及び光学部材の屈折率の差により界面反射が生じるため、表示パネルの視認性が低下する。このため、表示パネルとタッチパネル本体との貼り合わせに適した厚膜のＯＣＡシートが求められていた。また、表示パネルとタッチパネル本体との貼り合わせに用いられるＯＣＡシートには、ベゼルの厚みによって形成される段差を被覆することも求められる。したがって、柔軟性（段差追従性）に優れ、かつ、厚膜化が可能なＯＣＡシートが必要であった。
【０００４】
ＯＣＡシート関連分野における先行技術を開示した文献としては、例えば、特許文献１、２が挙げられる。特許文献１には、光学フィルム上に粘着剤層が設けられている粘着型光学フィルムにおいて、 前記粘着剤層が、重量平均分子量５００〜４０００のポリオール化合物（ａ−１）、イソシアネート化合物（ａ−２）、および一分子中にラジカル重合性を有するＣ＝Ｃ結合を２以上有するポリオール化合物（ａ−４）を反応して得られ、前記ポリオール（ａ−１）と前記ポリオール化合物（ａ−４）との合計量に対する前記ポリオール化合物（ａ−４）の配合量が０．１〜１０重量％であるポリウレタンポリマー（Ａ）をベースポリマーとするものであり、かつ、前記ウレタンポリマー（Ａ）１００重量部に対してシランカップリング剤（Ｂ）０．０１〜０．５重量部含有することを特徴とする粘着型光学フィルムが開示されている。
【０００５】
特許文献２には、粘着剤樹脂（Ａ）１００重量部と、エポキシ当量が１００〜２０００ｇ／ｍｏｌでかつアルコキシル基含有量が５〜６０重量％であるシリコーンアルコキシオリゴマー（Ｂ）０．１〜２０重量部と、を含み、 前記粘着剤樹脂（Ａ）が、カルボキシル基を含有しないモノマーを重合して得られるアクリル系粘着剤樹脂（Ａ１）、ウレタン系粘着剤樹脂（Ａ２）、およびポリエステル系粘着剤樹脂（Ａ３）からなる群より選択される１つ以上である、粘着剤組成物が開示されている。また、この粘着剤組成物が、粘着剤樹脂（Ａ）１００重量部に対して、さらに、シランカップリング剤（Ｄ）を０．００１〜５重量部含有するものであってもよいことが記載されている（請求項７参照）。
【先行技術文献】
【特許文献】
【０００６】
【特許文献１】特許第５０１６９９４号明細書
【特許文献２】特開２０１６−４４２９１号公報
【発明の概要】
【発明が解決しようとする課題】
【０００７】
ＯＣＡシートとしては、紫外線硬化型の接着剤で形成されたものが知られている。しかしながら、紫外線硬化型の接着剤は、加飾印刷の影となる部分や紫外線を吸収する材料の影となる部分等では紫外線を照射できないため、充分に硬化させることができない。
【０００８】
そこで、本発明者らは、柔軟性に優れ、厚膜化が可能なＯＣＡシートの材料として、溶剤を用いずに成膜され、加熱により硬化される熱硬化性ポリウレタン組成物を用いることに着目した。しかしながら、熱硬化性ポリウレタン組成物を用いて得られたＯＣＡシートについて種々検討したところ、ＯＣＡシートを被着体に貼り合わせた後に、高温・高湿環境（温度８５℃・湿度８５％）等の高温環境中に保管すると、被着体とＯＣＡシートの界面に、貼り合わせ直後には存在せず後発的に生成する気泡、すなわち遅れ泡（ディレイバブル）が発生しやすいことが分かった。近年、被着体として、ガラス基材だけでなく、アクリル系樹脂やポリカーボネート系樹脂等で構成される樹脂基材が用いられるようになってきている。
【０００９】
本発明者らの検討の結果、被着体の内部の水分が気化して発生したガスが遅れ泡を引き起こしており、特に被着体が吸湿しやすい樹脂基材である場合には、遅れ泡の発生が生じやすいことが分かった。このような遅れ泡の発生は、熱硬化ポリウレタンに特有の現象であった。例えば、アクリル系樹脂組成物を用いたＯＣＡシートは、高温・高湿環境で吸湿しやすいものの、粘着力が高く、またガス透過性も高いことから、遅れ泡が特に問題となることはなかった。シリコーン樹脂を用いたＯＣＡシートは、粘着力が低いものの、高温・高湿環境で非常に吸湿しにくいことから、遅れ泡が特に問題となることはなかった。
【００１０】
本発明は、上記現状に鑑みてなされたものであり、柔軟性に優れ、厚膜化が可能な熱硬化ポリウレタンを用いて、高温環境中での保管により生じる遅れ泡の発生が抑制された光学透明粘着シートを提供することを目的とする。
【課題を解決するための手段】
【００１１】
本発明者らは、熱硬化ポリウレタンを用いた光学透明粘着シートの耐環境性の向上について検討したところ、熱硬化性ポリウレタン組成物にシランカップリング剤を添加することによって界面の粘着力を向上しつつ、シート物性として８５℃での損失正接（ｔａｎδ）を０．５０以下に制御することによってシートの凝集力を向上することによって、遅れ泡の発生を効果的に抑制できることを見出し、本発明を完成した。
【００１２】
本発明の光学透明粘着シートは、熱硬化ポリウレタンで構成された光学透明粘着シートであって、上記熱硬化ポリウレタンは、ポリオール成分、ポリイソシアネート成分及びシランカップリング剤を含有する熱硬化性ポリウレタン組成物の硬化物であり、かつ８５℃での損失正接（ｔａｎδ）が０．５０以下であることを特徴とする。
【００１３】
本発明の光学透明粘着シートは、厚みが２５０〜２０００μｍであることが好ましい。
【００１４】
本発明の光学透明粘着シートは、ガラス表面に対して、初期粘着力が５Ｎ／２５ｍｍ以下であり、５０℃で２時間保持した後の粘着力が１０Ｎ／２５ｍｍ以上であることが好ましい。また、ポリカーボネートの表面に対して、初期粘着力が５Ｎ／２５ｍｍ以下であり、５０℃で２時間保持した後の粘着力が１０Ｎ／２５ｍｍ以上であることが好ましい。
【００１５】
上記ポリオール成分は、オレフィン系ポリオールを含むことが好ましい。
【００１６】
本発明の積層体は、第一の被着体と、第二の被着体と、上記第一の被着体及び上記第二の被着体を接合する本発明の光学透明粘着シートとを備えることを特徴とする。
【００１７】
上記第一の被着体は、ガラス基材であってもよい。上記第二の被着体は、樹脂基材であってもよい。上記樹脂基材は、ポリカーボネートを含有してもよい。
【００１８】
本発明の光学透明粘着シートの製造方法は、本発明の光学透明粘着シートを製造する方法であって、上記ポリオール成分、上記ポリイソシアネート成分及び上記シランカップリング剤を攪拌混合して上記熱硬化性ポリウレタン組成物を調製する工程と、上記熱硬化性ポリウレタン組成物を硬化する工程とを含むことを特徴とする。
【００１９】
本発明の積層シートは、本発明の光学透明粘着シートと、上記光学透明粘着シートの一方の面を覆う第一の離型フィルムと、上記光学透明粘着シートの他方の面を覆う第二の離型フィルムとが積層されたものであることを特徴とする。
【発明の効果】
【００２０】
本発明の光学透明粘着シートによれば、柔軟性に優れ、厚膜化が可能な熱硬化ポリウレタンの優位性を得つつ、高温環境中での保管により生じる遅れ泡の発生を抑制することができる。また、本発明の積層体によれば、透明で気泡のない貼り合わせ界面を維持することができる。本発明の光学透明粘着シートの製造方法によれば、本発明の光学透明粘着シートを好適に製造することができる。本発明の積層シートによれば、本発明の光学透明粘着シートの取扱い性を向上することができる。
【図面の簡単な説明】
【００２１】
【図１】シランカップリング剤の作用機構を説明する図である。
【図２】光学透明粘着シートの粘着力の測定方法を説明するための模式図である。
【図３】従来の積層体において遅れ泡が発生する理由を説明するための模式図である。
【図４】本発明の光学透明粘着シートを用いたタッチパネル付き表示装置の一例を模式的に示した断面図である。
【図５】本発明の光学透明粘着シートの作製に用いる成形装置の一例を説明するための模式図である。
【発明を実施するための形態】
【００２２】
本発明の光学透明粘着シートは、熱硬化ポリウレタンで構成された光学透明粘着シートであって、上記熱硬化ポリウレタンは、ポリオール成分、ポリイソシアネート成分及びシランカップリング剤を含有する熱硬化性ポリウレタン組成物の硬化物であり、かつ８５℃での損失正接（ｔａｎδ）が０．５０以下であることを特徴とする。なお、本明細書において、「光学透明粘着シート」とは、「光学透明粘着フィルム」と同義である。
【００２３】
本発明の光学透明粘着シートは、熱硬化ポリウレタンで構成されたものである。ポリウレタンで構成された光学透明粘着シートは、柔軟であり、引っ張り応力が加わったときに、良く伸び、非常に千切れにくい。このため、糊残りすることなく、引き剥がすことが可能である。また、本発明の光学透明粘着シートは、柔軟であるとともに厚膜化できることから、耐衝撃性に優れたものとすることができる。更に、ポリウレタンで構成された光学透明粘着シートは、誘電率が高く、従来のアクリル系樹脂組成物からなる光学透明粘着シートよりも高い静電容量が得られることから、静電容量方式のタッチパネルの貼り合わせに好適に用いられる。
【００２４】
上記熱硬化ポリウレタンは、アクリル変性されていないことが好ましく、主鎖中にアクリル酸エステル、メタクリル酸エステル等に由来する部位が含まれないことが好ましい。熱硬化ポリウレタンがアクリル変性されると、疎水化されるため、高温・高湿下において水分の凝集が生じやすくなる。この水分の凝集は、白化、発泡等を引き起こし、光学特性を損なうことがある。したがって、上記熱硬化ポリウレタンをアクリル変性されていないものとすることで、高温・高湿下において白化、発泡等による光学特性の低下を防止することができる。上記熱硬化ポリウレタンは、ポリオール成分に由来する単量体単位と、ポリイソシアネート成分に由来する単量体単位との合計量が、ポリウレタン全体を構成する単量体単位の８０モル％以上であることが好ましく、より好ましくは、ポリオール成分に由来する単量体単位及びポリイソシアネート成分に由来する単量体単位のみからなる。
【００２５】
［ポリオール成分］
上記ポリオール成分としては特に限定されず、例えば、ポリエーテルポリオール、ポリカプロラクトンポリオール、ポリカーボネートポリオール、ポリエステルポリオール等が挙げられる。これらは単独で用いてもよいし、２種類以上を併用してもよい。
【００２６】
上記ポリエーテルポリオールとしては、例えば、ポリエチレングリコール、ポリプロピレングリコール、ポリプロピレントリオール、ポリプロピレンテトラオール、ポリテトラメチレングリコール、ポリテトラメチレントリオール、これらの共重合体等のポリアルキレングリコール、これらに側鎖を導入したり分岐構造を導入したりした誘導体、変成体、更にはこれらの混合物等が挙げられる。
【００２７】
上記ポリカプロラクトンポリオールとしては、例えば、ポリカプロテクトングリコール、ポリカプロラクトントリオール、ポリカプロラクトンテトラオール、これらに側鎖を導入したり分岐構造を導入したりした誘導体、変成体、更にはこれらの混合物等が挙げられる。
【００２８】
上記ポリカーボネートポリオールとしては、例えば、ジアルキルカーボネートとジオールとの反応物が挙げられる。
【００２９】
上記ジアルキルカーボネートとしては、例えば、ジメチルカーボネート、ジエチルカーボネート等のジアルキルカーボネート；ジフェニルカーボネート等のジアリールカーボネート；エチレンカーボネート等のアルキレンカーボネート等が挙げられる。これらは単独で用いてもよいし、２種類以上を併用してもよい。
【００３０】
上記ジオールとしては、例えば、１，４−ブタンジオール、ジエチレングリコール、１，５−ペンタンジオール、１，６−ヘキサンジオール、１，７−ヘプタンジオール、１，８−オクタンジオール、２−メチル−１，８−オクタンジオール、１，９−ノナンジオール、１，１０−ドデカンジオール、２−エチル−１，６−ヘキサンジオール、３−メチル−１，５−ペンタンジオール、２，４−ジメチル−１，５−ペンタンジオール、ネオペンチルグリコール、１，３−シクロヘキサンジオール、１，４−シクロヘキサンジオール、１，４−シクロヘキサンジメタノール、２，２’−ビス（４−ヒドロキシシクロヘキシル）−プロパン等が挙げられる。これらは単独で用いてもよいし、２種類以上を併用してもよい。ジオールとしては、炭素数が４〜９の脂環族又は脂環族ジオールが好ましく、例えば、１，４−ブタンジオール、ジエチレングリコール、１，５−ペンタンジオール、１，６−ヘキサンジオール、３−メチル−１，５−ペンタンジオール、２，４−ジメチル−１，５−ペンタンジオール、１，４−シクロヘキサンジメタノール、１，７−ヘプタンジオ−ル、１，８−オクタンジオール、２−メチル−１，８−オクタンジオール、及び、１，９−ノナンジオールを、単独で用いる又は２種類以上を併用することが好ましい。ジオールとしては、また、１，６−ヘキサンジオールと３−メチル−１，５−ペンタンジオールとからなるコポリカーボネートジオール、１，６−ヘキサンジオールと１，５−ペンタンジオールとからなるコポリカーボネートジオールも好ましい。
【００３１】
また、上記ポリカーボネートポリオールとしては、例えば、ポリカーボネートグリコール、ポリカーボネートトリオール、ポリカーボネートテトラオール、これらに側鎖を導入したり分岐構造を導入したりした誘導体、変成体、更にはこれらの混合物等を用いることもできる。
【００３２】
上記ポリエステルポリオールとしては、例えば、ジカルボン酸とグリコール成分とを脱水縮合させたものが挙げられる。
【００３３】
ジカルボン酸としては、例えば、テレフタル酸、イソフタル酸、２，６−ナフタレンジカルボン酸等の芳香族ジカルボン酸、シュウ酸、マロン酸、コハク酸、グルタル酸、アジピン酸、アゼライン酸、セバシン酸等が挙げられる。
【００３４】
グリコール成分としては、例えば、エチレングリコール、１，４−ブタンジオール、ジエチレングリコール、ネオペンチルグリコール、３−メチル−１，５−ペンタンジオール、１，５−ペンタンジオール、１，９−ノナンジオール、トリエチレングリコール等の脂肪族グリコール；１，４−シクロヘキサンジメタノール等の脂環族グリコール；ｐ−キシレンジオール等の芳香族ジオール；ポリエチレングリコール、ポリプロピレングリコール、ポリテトラメチレングリコール等のポリオキシアルキレングリコール等が挙げられる。
【００３５】
ポリエステルポリオールは、以上で例示したジカルボン酸及びグリコール成分によって形成される場合には、線状の分子構造を有するが、３価以上のエステル形成成分を用いた分枝状の分子構造を有するポリエステルであってもよい。ジカルボン酸とグリコール成分とは、モル比１．１〜１．３にて１５０〜３００℃で反応させればよい。
【００３６】
上記ポリオール成分の数平均分子量は、３００以上、５０００以下であることが好ましい。ポリオール成分の数平均分子量が３００未満である場合には、ポリオール成分とポリイソシアネート成分との反応が速過ぎて熱硬化ポリウレタンを均一なシートに成形することが困難になったり、熱硬化ポリウレタンの柔軟性が低下して脆くなったりすることがある。ポリオール成分の数平均分子量が５０００を超える場合には、ポリオール成分の粘度が高くなり過ぎて熱硬化ポリウレタンを均一なシートに成形することが困難になったり、熱硬化ポリウレタンが結晶化して白濁したりする等の不具合が生じることがある。ポリオール成分の数平均分子量は、５００以上、２０００以下であることがより好ましい。
【００３７】
上記ポリオール成分は、好ましくは、オレフィン骨格を有するものであり、すなわち主鎖がポリオレフィン又はその誘導体によって構成されたものである。ポリオール成分としてオレフィン系ポリオールを用いることで、良好な耐熱性が得られ、かつ疎水性を有することから水分によるアウトガスの発生も抑制することができる。オレフィン骨格を有するポリオール成分としては、例えば、１，２−ポリブタジエンポリオール、１，４−ポリブタジエンポリオール、１，２−ポリクロロプレンポリオール、１，４−ポリクロロプレンポリオール等のポリブタジエン系ポリオールや、ポリイソプレン系ポリオール、それらの二重結合を水素又はハロゲン等で飽和化したものが挙げられる。また、上記ポリオール成分は、ポリブタジエン系ポリオール等に、スチレン、エチレン、酢酸ビニル、アクリル酸エステル等のオレフィン化合物を共重合させたポリオールやその水添物であってもよい。上記ポリオール成分は、直鎖構造を有するものであってもよく、分岐構造を有するものであってもよい。オレフィン骨格を有するポリオール成分は、１種類のみ用いられてもよいし、２種類以上用いられてもよい。上記ポリウレタンに用いられるポリオール成分は、オレフィン骨格を有するポリオール成分を８０モル％以上含むことが好ましく、より好ましくは、オレフィン骨格を有するポリオール成分のみからなる。
【００３８】
上記オレフィン骨格を有するポリオール成分のうち公知のものとしては、例えば、出光興産社製の水酸基末端ポリイソプレンを水添して得られるポリオレフィンポリオール（「ＥＰＯＬ（エポール、登録商標）」、数平均分子量：２５００）、日本曹達社製の両末端水酸基水素化ポリブタジエン（「ＧＩ−１０００」、数平均分子量：１５００）、三菱化学社製のポリヒドロキシポリオレフィンオリゴマー（「ポリテール（登録商標）」）等が挙げられる。
【００３９】
［ポリイソシアネート成分］
上記ポリイソシアネート成分としては特に限定されず、従来公知のポリイソシアネートを用いることができ、親水性ユニット（親水基）を有する親水性ポリイソシアネート、及び、親水性ユニットを有さない疎水性ポリイソシアネートのいずれか一方、又は、両方を用いてもよい。なお、上記親水性ポリイソシアネートは、イソシアヌレート構造やビウレット構造のようにイソシアネート基に由来する構造のみによって親水性を向上させたものではなく、親水性を高める官能基（親水基）が付加されたポリイソシアネートであることが好ましい。
【００４０】
上記親水性ユニットとしては、エチレンオキシドユニットが好適である。上記親水性ユニットが含まれることで、吸湿による白化を抑制する作用が得られる。上記エチレンオキシドユニットの含有量は、熱硬化性ポリウレタン組成物の全体に対して、０．１重量％以上、２０重量％以下であることが好ましい。上記含有量が０．１重量％未満であると、充分に白化を抑制できないおそれがある。上記含有量が２０重量％を超えると、低極性のオレフィン系ポリオール成分、タッキファイヤー、可塑剤等との相溶性が低下することによって、ヘイズ等の光学特性が低下するおそれがある。上記エチレンオキシドユニットの含有量は、０．１〜５重量％であることがより好ましい。上記含有量が５重量％を超えると、上記高温高湿環境での吸湿量が多くなりすぎるおそれがある。
【００４１】
エチレンオキシドユニット以外の親水性ユニットとしては、例えば、カルボン酸基、カルボン酸のアルカリ金属塩基、スルホン酸基、スルホン酸のアルカリ金属塩基、ヒドロキシル基、アミド基、アミノ基等を含むユニットが挙げられる。さらに詳しくは、ポリアクリル酸、ポリアクリル酸のアルカリ金属塩、スルホン酸基含有共重合体、スルホン酸基含有共重合体のアルカリ金属塩、ポリビニルアルコール、ポリアクリルアミド、カルボキシメチルセルロース、カルボキシメチルセルロースのアルカリ金属塩、ポリビニルピロリドン等が挙げられる。
【００４２】
上記親水性ユニットを有する親水性ポリイソシアネートとしては、例えば、脂肪族系ポリイソシアネートと、エチレンオキシドユニットを有するエーテル化合物とを反応させて得られる変性ポリイソシアネートが好適に用いられる。脂肪族系ポリイソシアネートを用いることにより、光学透明粘着シートの着色や変色がより発生しにくく、長期に渡って光学透明粘着シートの透明性をより確実に確保することができる。また、エチレンオキシドユニットを有するエーテル化合物を反応させた変性体とすることによって、ポリイソシアネート成分は、親水性部分（エチレンオキシドユニット）の作用によって白化を抑制することができ、疎水性部分（その他のユニット）の作用によって低極性のタッキファイヤー、可塑剤等との相溶性を発揮することができる。
【００４３】
上記脂肪族系ポリイソシアネートとしては、例えば、ヘキサメチレンジイソシアネート、テトラメチレンジイソシアネート、２−メチル−ペンタン−１，５−ジイソシアネート、３−メチル−ペンタン−１，５−ジイソシアネート、リジンジイソシアネート、トリオキシエチレンジイソシアネート、イソホロンジイソシアネート、シクロヘキシルジイソシアネート、４，４’−ジシクロヘキシルメタンジイソシアネート、ノルボルナンジイソシアネート、水素添加トリレンジイソシアネート、水素添加キシレンジイソシアネート、水素添加テトラメチルキシレンジイソシアネート、それらの変性体が挙げられる。これらは単独で用いてもよいし、２種類以上を併用してもよい。なお、ヘキサメチレンジイソシアネートの変性体としては、例えば、ヘキサメチレンジイソシアネートをイソシアヌレート変性、アロファネート変性、及び／又は、ウレタン変性したもの等が挙げられる。
【００４４】
上記エチレンオキシドユニットを有するエーテル化合物としては、例えば、アルコール類、フェノール類及び／又はアミン類のエチレンオキシド付加物が挙げられ、親水性を高める観点から、１分子当たり３個以上のエチレンオキシドユニットを有するものが好適に用いられる。
【００４５】
上記アルコール類としては、例えば、１価アルコール類、２価アルコール類（エチレングリコール、ジエチレングリコール、プロピレングリコール、ジプロピレングリコール、１，４−ブタンジオール、１，６−ヘキサンジオール、１，３−ブチレンジオール、ペオペンチルグリコール等）、３価アルコール類（グリセリン、トリメチロールプロパン等）が挙げられる。これらは単独で用いてもよいし、２種類以上を併用してもよい。
【００４６】
上記フェノール類としては、例えば、ハイドロキノン、ビスフェノール類（ビスフェノールＡ、ビスフェノールＦ等）、フェノール化合物のホルマリン低縮合物（ノボラック樹脂、レゾールの中間体）が挙げられる。これらは単独で用いてもよいし、２種類以上を併用してもよい。
【００４７】
上記変性ポリイソシアネートの１分子当たりのイソシアネート基の数は、平均で２．０以上であることが好ましい。上記イソシアネート基の数が平均で２．０未満であると、架橋密度の低下により、熱硬化性ポリウレタン組成物が充分に硬化しないおそれがある。
【００４８】
上記疎水性ポリイソシアネートとしては特に限定されないが、脂肪族系イソシアネートが好適に用いられ、例えば、ヘキサメチレンジイソシアネート（ＨＤＩ）、テトラメチレンジイソシアネート、２−メチル−ペンタン−１，５−ジイソシアネート、３−メチル−ペンタン−１，５−ジイソシアネート、リジンジイソシアネート、トリオキシエチレンジイソシアネート、イソホロンジイソシアネート（ＩＰＤＩ）、シクロヘキシルジイソシアネート、４，４’−ジシクロヘキシルメタンジイソシアネート（水添ＭＤＩ）、ノルボルナンジイソシアネート（ＮＢＤＩ）、水素添加トリレンジイソシアネート、水素添加キシレンジイソシアネート、水素添加テトラメチルキシレンジイソシアネート、それらの変性体が挙げられる。これらは単独で用いてもよいし、２種類以上を併用してもよい。
【００４９】
上記親水性ユニットを有する親水性ポリイソシアネートと、上記親水性ユニットを有さない疎水性ポリイソシアネートの配合比率は、白化防止と吸湿率低減の両立を図る観点から、好ましくは９：１〜１：９であり、より好ましくは７：３〜３：７である。
【００５０】
熱硬化性ポリウレタン組成物は、α比（ポリオール成分由来のＯＨ基のモル数／ポリイソシアネート成分由来のＮＣＯ基のモル数）が１以上であることが好ましい。α比が１未満である場合には、ポリイソシアネート成分の配合量が、ポリオール成分の配合量に対して過剰であるため、熱硬化ポリウレタンが硬くなり、光学透明粘着シートに要求される柔軟性を確保することが困難となる。光学透明粘着シートの柔軟性が低いと、特に、タッチパネル等の光学部材を貼り合わせる場合、貼り合わせ面に存在する凹凸及び段差を被覆することができない。また、光学透明粘着シートに要求される粘着力を確保することができないおそれがある。α比は、１．３＜α＜２．０を満たすことがより好ましい。α比が２．０以上である場合には、熱硬化性ポリウレタン組成物が充分に硬化しないことがある。
【００５１】
［シランカップリング剤］
上記シランカップリング剤としては特に限定されず、分子内に、無機材料と化学結合する少なくとも１つの反応基（Ａ）と、有機材料と化学結合する少なくとも１つの反応基（Ｂ）と、を有するシラン化合物を用いることができる。
【００５２】
上記反応基（Ａ）としては、例えば、メトキシ基、エトキシ基が挙げられる。反応基（Ａ）の少なくとも１つがエトキシ基であることにより、加水分解反応を遅延させ、遅れ泡の原因となるアウトガスを低減できる。
【００５３】
上記反応基（Ｂ）としては、例えば、エポキシ基、アミノ基、ウレイド基、メルカプト基、イソシアネート基が挙げられる。これらの官能基は、ポリオール成分又はポリイソシアネート成分との結合に適している。
【００５４】
好ましいシランカップリング剤としては、反応基（Ａ）としての２つ又は３つのエトキシ基と、反応基（Ｂ）としてのエポキシ基、アミノ基、ウレイド基、メルカプト基又はイソシアネート基と、を有するものが挙げられる。このようなエトキシ型シランカップリングモノマーによれば、ポリオール成分とポリイソシアネート成分との反応を阻害せずに、得られる熱硬化ポリウレタンの特性が安定する。また、エトキシ基が被着体との界面に偏析しやすくなるので、被着体と強固に結合させることができ、遅れ泡が発生することを効果的に抑制できる。
【００５５】
図１は、シランカップリング剤の作用機構を説明する図である。図１に示すように、シランカップリング剤は、水分により加水分解されてシラノールとなった後、部分的に縮合してオリゴマーとなる。続いて、被着体１００の表面に水素結合等の相互作用により吸着する。その後、加熱等により脱水縮合反応が生じると、被着体１００の表面に化学的に強固に結合する。このように、本発明の光学透明粘着シートは、貼合直後は高接着力を発現せず、加熱することで接着力が大幅に向上し、被着体と強固に結合させることができる。したがって、本発明の光学透明粘着シートは、リワーク性に優れたものであり、かつ遅れ泡の発生を防止できる。
【００５６】
上記シランカップリング剤の含有量は、熱硬化性ポリウレタン組成物に対して、０．２重量％以上、３重量％以下であることが好ましい。シランカップリング剤の含有量が０．２重量％未満である場合には、シランカップリング剤の添加による光学透明粘着シートの粘着力向上の効果を充分に得ることができないことがある。シランカップリング剤の含有量が３重量％を超える場合には、シランカップリング剤が光学透明粘着シートの表面に偏析することによって、光学透明粘着シートの粘着力が低下するおそれがある。
【００５７】
［タッキファイヤー］
上記熱硬化性ポリウレタン組成物は、更に、タッキファイヤー（粘着付与剤）を含有してもよい。タッキファイヤーは、粘着力を向上するために添加される添加剤であり、通常、分子量が数百〜数千の無定型オリゴマーで、常温で液状又は固形の熱可塑性樹脂である。熱硬化性ポリウレタン組成物がタッキファイヤーを含有することで、熱硬化性ポリウレタン組成物の硬化物からなる光学透明粘着シートの粘着力を向上させることができる。
【００５８】
上記タッキファイヤーとしては特に限定されず、例えば、石油樹脂系タッキファイヤー、炭化水素樹脂系タッキファイヤー、ロジン系タッキファイヤー、テルペン系タッキファイヤー等を含むものが挙げられる。これらは１種類のみ含まれていてもよいし、２種類以上含まれていてもよい。
【００５９】
上記タッキファイヤーとしては、上記オレフィン骨格を有するポリオール成分等との相溶性に優れることから、石油樹脂系タッキファイヤーが好適に用いられる。上記石油樹脂系タッキファイヤーの中でも、ジシクロペンタジエンと芳香族化合物の共重合体を水素添加して得られる水添石油樹脂が好適に用いられる。ジシクロペンタジエンは、Ｃ５留分から得られる。上記芳香族化合物としては、例えば、スチレン、α−メチルスチレン、ビニルトルエン等のビニル芳香族化合物が挙げられる。ジシクロペンタジエンとビニル芳香族化合物との割合は特に限定されないが、重量基準で、ジシクロペンタジエン：ビニル芳香族化合物＝７０：３０〜２０：８０であることが好ましく、６０：４０〜４０：６０であることがより好ましい。上記水添石油樹脂の好ましい軟化点は９０〜１６０℃、好ましいビニル芳香族化合物単位含有量は３５質量％以下、好ましい臭素価は０〜３０ｇ／１００ｇ、好ましい数平均分子量は５００〜１１００である。上記水添石油樹脂のうち公知のものとしては、例えば、出光興産社製の「アイマーブＰ−１００」が挙げられる。
【００６０】
上記タッキファイヤーとしては、上記オレフィン骨格を有するポリオール成分等との相溶性に優れることから、炭化水素樹脂系タッキファイヤーが好適に用いられる。上記炭化水素樹脂系タッキファイヤーの中でも、脂環族飽和炭化水素樹脂が好適に用いられる。上記脂環族飽和炭化水素樹脂のうち公知のものとしては、例えば、荒川化学工業社製の「アルコンＰ−１００」が挙げられる。
【００６１】
上記タッキファイヤーの含有量は、熱硬化性ポリウレタン組成物に対して、１重量％以上、２０重量％以下であることが好ましい。タッキファイヤーの含有量が１重量％未満である場合には、光学透明粘着シートの粘着力を充分に向上できないことがあり、特に、高温・高湿下における粘着力が不充分になることがある。タッキファイヤーの含有量が２０重量％を超える場合には、ポリオール成分とポリイソシアネート成分との反応を阻害し、熱硬化ポリウレタン中にウレタン架橋が充分に形成されなくなることがある。その結果、高温・高湿下において光学透明粘着シートが溶解して形状が変化したり、タッキファイヤーが析出（ブリード）したりすることがある。また、ウレタン架橋を充分に形成するためにポリオール成分とポリイソシアネート成分との反応時間を長くすると、生産性が低下する。
【００６２】
［可塑剤］
上記熱硬化性ポリウレタン組成物は、更に、可塑剤を含有してもよい。可塑剤の添加により、低硬度化されることで、本発明の光学透明粘着シートの取り扱い性や段差追従性を向上することができる。
【００６３】
上記可塑剤としては、熱可塑性樹脂に柔軟性を付与するために用いられる化合物であれば特に限定されないが、相溶性及び耐候性の観点から、カルボン酸系可塑剤を含むことが好ましい。上記カルボン酸系可塑剤としては、例えば、フタル酸ジウンデシル、フタル酸ジオクチル、フタル酸ジイソノニル、フタル酸ジイソデシル、フタル酸ジブチル等のフタル酸エステル（フタル酸系可塑剤）や、１，２−シクロヘキサンジカルボン酸ジイソノニルエステル、アジピン酸エステル、トリメリット酸エステル、マレイン酸エステル、安息香酸エステル、ポリ−α−オレフィン等が挙げられる。これらは１種類のみ含まれていてもよいし、２種類以上含まれていてもよい。上記カルボン酸系可塑剤のうち公知のものとしては、例えば、ＢＡＳＦ社製の「ＤＩＮＣＨ」、新日本理化社製の「サンソサイザーＤＵＰ」、イオネスオリゴマーズ社製の「Ｄｕｒａｓｙｎ（登録商標）１４８」が挙げられる。
【００６４】
［触媒］
上記熱硬化性ポリウレタン組成物は、更に、触媒を含有してもよい。触媒としては、ウレタン化反応に用いられる触媒であれば特に限定されず、例えば、ジラウリル酸ジ−ｎ−ブチル錫、ジラウリル酸ジメチル錫、ジブチル錫オキシド、オクタン錫等の有機錫化合物；有機チタン化合物；有機ジルコニウム化合物；カルボン酸錫塩；カルボン酸ビスマス塩；トリエチレンジアミン等のアミン系触媒が挙げられる。
【００６５】
上記熱硬化性ポリウレタン組成物には、光学透明粘着シートの要求特性を阻害しない範囲で、必要に応じて、着色剤、安定剤、酸化防止剤、防徽剤、難燃剤等の各種添加剤が添加されていてもよい。
【００６６】
本発明の光学透明粘着シートは、８５℃での損失正接（ｔａｎδ）が０．５０以下である。８５℃での損失正接を０．５０以下とすることにより、高温でのシートのバルクとしての凝集力が確保される結果、界面近傍及びシート内部での発泡が抑制される。８５℃での損失正接が０．５０を超えると、架橋密度が不足することにより、粘着シートの凝集力不足によるキャビテーションと呼ばれる発泡が現れ、その発泡が表示装置（ディスプレイ）の外観を損なうおそれがある。８５℃での損失正接の好ましい下限は０．１０である。なお、８５℃での損失正接は、熱硬化性ポリウレタン組成物の組成及び／又は熱硬化条件を調整することによって制御できるものであり、例えば、α比（ポリオール成分由来のＯＨ基のモル数／ポリイソシアネート成分由来のＮＣＯ基のモル数）、シランカップリング剤、可塑剤の添加の有無や配合量、架橋温度等により制御できる。
【００６７】
本発明の光学透明粘着シートの厚みは、５０〜３０００μｍであることが好ましい。厚みが５０μｍ未満である場合には、光学透明粘着シートの一方の面を光学部材の表面に貼り付けたときに、光学透明粘着シートによって光学部材の表面に存在する凹凸又は段差を被覆することができず、光学透明粘着シートの他方の面と他の光学部材の表面とを充分な粘着力で貼り合わせることができないことがある。また、光学透明粘着シートが厚いほど、吸湿量が多くなるため、吸湿による遅れ泡が生じやすくなるが、厚みが３０００μｍ以下であれば、吸湿による遅れ泡を充分に抑制できる。光学透明粘着シートの厚みのより好ましい下限は２００μｍであり、更に好ましい下限は２５０μｍであり、特に好ましい下限は３００μｍであり、より好ましい上限は２０００μｍである。厚み２００μｍ以上の光学透明粘着シートは、無溶剤系の熱硬化性ポリウレタン組成物の塗膜の厚みを、ロール間の空隙を通過させることにより調整する方法を用いて作製するのに適しており、厚み３００μｍ以上であれば、厚み精度に特に優れている。また、光学透明粘着シートは、被着体の貼り付け面に存在する凹凸又は段差の高さに対して３倍以上の厚みを有することが好ましい。
【００６８】
本発明の光学透明粘着シートは、ガラス表面に対して、２３℃での初期粘着力が５Ｎ／２５ｍｍ以下であることが好ましい。また、本発明の光学透明粘着シートは、ポリカーボネートの表面に対して、２３℃での初期粘着力が５Ｎ／２５ｍｍ以下であることが好ましい。初期粘着力が５Ｎ／２５ｍｍ以下であれば、光学透明粘着シートをタッチパネル等の光学部材の貼り合わせに用いた場合に、糊残りなく剥がすことができるので、リワーク性に優れる。また、光学透明粘着シートの粘着力が大きくなり過ぎると、貼り合わせ時に光学透明粘着シートと被着体との間に入った気泡を抜くのが困難になることがある。なお、本発明の光学透明粘着シートによってタッチパネル等の光学部材を貼合する際、貼合後に気泡や真空ボイドを除去するオートクレーブ処理が５０℃程度の温度で実施されてもよい。オートクレーブ処理までリワーク可能とするためには、初期粘着力は低く、オートクレーブ処理後に粘着力が上昇することが好ましい。本発明の光学透明粘着シートは、ガラス表面に対して、５０℃で２時間保持した後の粘着力が１０Ｎ／２５ｍｍ以上であることが好ましい。また、本発明の光学透明粘着シートは、ポリカーボネートの表面に対して、５０℃で２時間保持した後の粘着力が１０Ｎ／２５ｍｍ以上であることが好ましい。５０℃で２時間保持した後の粘着力が１０Ｎ／２５ｍｍ未満である場合には、遅れ泡の発生を抑制することができないおそれがある。
【００６９】
上記粘着力は、ガラス製又はポリカーボネート製の基材を被着体とする１８０°剥離試験により測定された値を指す。以下の方法で１８０°剥離試験を行い、粘着力（Ｎ／２５ｍｍ）を測定することができる。図２は、光学透明粘着シートの粘着力の測定方法を説明するための模式図である。まず、光学透明粘着シート１２を基材３１に貼り付ける。次に、図２（ａ）に示すように、光学透明粘着シート１２の基材３１とは反対側の面にＰＥＴシート３２を貼り付ける。その後、図２（ｂ）に示すように、ＰＥＴシート３２を１８０°方向に引っ張り、光学透明粘着シート１２を基材３１との界面で剥離させ、基材３１に対する光学透明粘着シート１２の粘着力を測定する。
【００７０】
本発明の光学透明粘着シートは、光学透明粘着シートとしての性能を確保するために、ヘイズが０．５％以下であることが好ましく、また、全光線透過率が９０％以上であることが好ましい。ヘイズ及び全光線透過率は、例えば、日本電色工業社製の濁度計「ＨａｚｅＭｅｔｅｒ  ＮＤＨ２０００」を用いて測定することができる。ヘイズは、ＪＩＳ  Ｋ  ７１３６に準拠した方法で測定され、全光線透過率は、ＪＩＳ  Ｋ  ７３６１−１に準拠した方法で測定される。
【００７１】
また、本発明の光学透明粘着シートは、粘着材として使用可能な温度範囲が広く、例えば−４０℃〜８５℃である。これは、本発明の光学透明粘着シートを構成する熱硬化ポリウレタンのｔａｎδピークが−４０℃と低く、ｔａｎδピークが−６℃程度のアクリル樹脂よりも低温特性が優れていることによる。例えば、車載ディスプレイの貼合信頼性評価では、ヒートショックテストとして、−４０℃〜８５℃程度の温度範囲での信頼性試験が実施されており、粘着材として使用可能な温度範囲が広いことが求められている。アクリル樹脂は−６℃付近でガラス状態となるため、−４０℃の環境下でディスプレイが歪めば、アクリル樹脂製の粘着材は、簡単に剥離してしまう。一方、本発明で用いられる熱硬化ポリウレタンは、ガラス転移点がより低温側にあるため、低温での貼合信頼性に優れている。
【００７２】
本発明の光学透明粘着シートの両面には離型フィルムが貼り付けられてもよい。本発明の光学透明粘着シートと、上記光学透明粘着シートの一方の面を覆う第一の離型フィルムと、上記光学透明粘着シートの他方の面を覆う第二の離型フィルムとが積層されたものである積層シート（以下、「本発明の積層シート」ともいう）もまた、本発明の一態様である。第一及び第二の離型フィルムが貼り付けられることにより、本発明の光学透明粘着シートの表面を、被着体に貼り付ける直前まで保護することができる。これにより、粘着性の低下や、異物の付着を防止できる。また、被着体以外に貼りついてしまうことも防止できるので、本発明の光学透明粘着シートの取扱い性を向上することができる。
【００７３】
上記第一及び第二の離型フィルムとしては、例えば、ポリエチレンテレフタレート（ＰＥＴ）フィルムを用いることができる。第一の離型フィルムと第二の離型フィルムの材質や厚みは、同じであってもよいし、異なっていてもよい。
【００７４】
本発明の光学透明粘着シートと第一の離型フィルムとの貼り合わせ強度（剥離強度）と、本発明の光学透明粘着シートと第二の離型フィルムとの貼り合わせ強度は、互いに異なることが好ましい。貼り合わせ強度に差があることにより、本発明の積層シートから第一及び第二の離型フィルムの一方（貼り合わせ強度が弱い方の離型フィルム）のみを剥離し、露出させた光学透明粘着シートの第一の面と第一の被着体を貼り合わせ、その後に、第一及び第二の離型フィルムの他方（貼り合わせ強度が強い方の離型フィルム）を剥離し、露出させた光学透明粘着シートの第二の面と第二の被着体を貼り合わせることが容易になる。第一の離型フィルムの本発明の光学透明粘着シートと接する側の表面、及び、第二の離型フィルムの本発明の光学透明粘着シートと接する側の表面のいずれか一方、又は、両方に、易剥離処理（離型処理）が施されていてもよい。易剥離処理としては、例えば、シリコン処理が挙げられる。
【００７５】
本発明の光学透明粘着シートの用途は特に限定されず、第一の被着体と、第二の被着体と、上記第一の被着体と上記第二の被着体とを接合する本発明の光学透明粘着シートとを備える積層体もまた、本発明の一態様である。第一及び第二の被着体としては、例えば、ガラス基材や樹脂基材が好適に用いられる。第一及び第二の被着体の材質は、同じであってもよいし、異なっていてもよく、例えば、第一の被着体がガラス基材であり、かつ第二の被着体が樹脂基材であってもよい。
【００７６】
ここで、従来の光学透明粘着シートによってガラス基材と樹脂基材とを貼り合わせた場合には、主にガラス基材と光学透明粘着シートの界面に遅れ泡が発生してしまうことがあった。図３は、従来の積層体において遅れ泡が発生する理由を説明するための模式図である。図３に示すように、吸湿等によって樹脂基材５２の内部に含まれた水分６１は、高温環境下で気化し、樹脂基材５２から放出され、光学透明粘着シート１２を透過し、ガラス基材５１と光学透明粘着シート１２の界面に集まって気泡（遅れ泡）６０になってしまう。
【００７７】
これに対して、本発明の光学透明粘着シートによってガラス基材と樹脂基材とを貼り合わせた場合には、シランカップリング剤の添加による界面の粘着力向上と、８５℃での損失正接（ｔａｎδ）を０．５０以下に制御したことによるシートの凝集力向上とによって、遅れ泡の発生防止に優れた効果を奏することができる。
【００７８】
上記ガラス基材は、光学透明粘着シートと接する表面がガラスにより構成されたものであれば特に限定されず、例えば、表示パネル、タッチパネル（ＩＴＯ透明導電膜付きガラス基板）、カバーガラス等の表示装置を構成するガラス製の各種部材が挙げられる。表示パネルの種類は特に限定されず、例えば、液晶パネル、有機エレクトロルミネッセンスパネル（有機ＥＬパネル）等が挙げられる。光学透明粘着シートを用いて表示装置内の各種部材を貼り合わせれば、表示装置内の空気層（エアギャップ）を無くすことができ、表示画面の視認性を向上することができる。また、ガラス基材に光学透明粘着シートを貼り付ければ、ガラスの飛散を防止する効果が得られる。
【００７９】
上記樹脂基材は、光学透明粘着シートと接する表面が樹脂（プラスチック）により構成されたものであれば特に限定されず、例えば、カバーパネル、タッチセンサーフィルム、偏光板、位相差フィルム等の表示装置を構成する樹脂製の各種部材が挙げられる。樹脂基材は、樹脂以外の材料で構成された部分を含んでいてもよいが、遅れ泡の発生を抑制する本発明の効果を得る観点からは、樹脂で構成された部分の厚さが１ｍｍ以上であることが好ましい。樹脂で構成された部分の厚さが１ｍｍ未満であれば、樹脂基材の内部に含まれる水分量が少ないので、遅れ泡の発生を抑制する必要性が小さい可能性がある。
【００８０】
上記樹脂基材を構成する樹脂としては特に限定されず、例えば、ポリカーボネート、ポリメタクリル酸メチル樹脂（ＰＭＭＡ）、トリアセチルセルロース（ＴＡＣ）等が挙げられる。なかでも、遅れ泡の発生を抑制する本発明の効果を得る観点からは、ポリカーボネートが好適である。樹脂基材がポリカーボネートを含有する場合には、遅れ泡が顕著に発生しやすく、本発明によって効果的に遅れ泡の発生を抑制することができる。また、樹脂基材が偏光板である場合には、光学透明粘着シートと接する表面は、トリアセチルセルロースで構成されることがある。
【００８１】
本発明の積層体としては、例えば、本発明の光学透明粘着シートと、表示パネルと、タッチパネルとを備えるタッチパネル付き表示装置が挙げられる。図４は、本発明の光学透明粘着シートを用いたタッチパネル付き表示装置の一例を模式的に示した断面図である。図４に示す表示装置１０では、表示パネル１１、光学透明粘着シート１２、タッチパネル（ＩＴＯ透明導電膜付きガラス基板）１３、光学透明粘着シート１２、及び、透明カバーパネル１４が順に積層されている。表示パネル１１、タッチパネル１３、及び、透明カバーパネル１４の３つの光学部材は、２枚の本発明の光学透明粘着シート１２により一体化されている。表示パネル１１の種類は特に限定されず、例えば、液晶パネル、有機エレクトロルミネッセンスパネル（有機ＥＬパネル）等を用いることができる。タッチパネル１３としては、例えば、抵抗膜方式、静電容量方式等の検出方式のものが用いられる。
【００８２】
表示パネル１１は、表示面側に開口が設けられたベゼル（表示パネル１１の筐体）１１Ａ内に収容されており、ベゼル１１Ａの開口の外縁には、ベゼル１１Ａの厚みに対応した段差が存在する。光学透明粘着シート１２は、表示パネル１１、及び、ベゼル１１Ａの表示面側を覆って貼り付けられており、ベゼル１１Ａの厚みに対応した段差を被覆している。光学透明粘着シート１２をベゼル１１Ａにより形成される段差を被覆するようにベゼル上に配置する構造（以下、「ベゼルオン貼合構造」ともいう）によれば、光学透明粘着シート１２がベゼル１１Ａの段差形成部を被覆するので、光学透明粘着シート１２の端部が視認されることを防止できるだけでなく、ベゼル１１Ａの段差形成部と上側基材（タッチパネル１３）とで光学透明粘着シート１２を挟み込むことで、光学透明粘着シート１２の端部からの剥離を防止できる。光学透明粘着シート１２には、ベゼル１１Ａの厚みによって形成される段差を被覆するために、段差部に追従することができる柔軟性と、ベゼル１１Ａの厚みよりも厚いことが求められる。このように、ベゼル１１Ａに収容された表示パネル１１との貼り合わせに用いられる光学透明粘着シート１２の厚みは、例えば、７００μｍ以上であることが好ましい。本発明の光学透明粘着シートは、７００μｍ以上の厚みであっても、充分な光学特性及び柔軟性を有するものであり、ベゼル１１Ａに収容された表示パネル１１との貼り合わせに好適に用いることができる。
【００８３】
このような表示装置では、本発明の光学透明粘着シートが用いられているため、種々の環境下で用いても、光学透明粘着シートの粘着力が低下しにくく、長期間に渡って光学部材を互いに密着させることができる。その結果、各光学部材と光学透明粘着シートとの間に空隙が発生しないので、界面反射の増加等による視認性の低下を防止することができる。本発明の光学透明粘着シートは、例えば、カーナビゲーション装置に組み込まれる表示装置等の車載用の表示装置や、スマートフォン等の携帯機器用の表示装置において用いることができる。
【００８４】
本発明の光学透明粘着シートの製法は特に限定されず、例えば、熱硬化性ポリウレタン組成物を調製した後、この組成物を従来公知の方法で熱硬化させつつ成形する方法が挙げられ、好ましくは、ポリオール成分、ポリイソシアネート成分及びシランカップリング剤を攪拌混合して熱硬化性ポリウレタン組成物を調製する工程と、熱硬化性ポリウレタン組成物を硬化する工程とを含む。
【００８５】
ポリオール成分、ポリイソシアネート成分及びシランカップリング剤は、いずれも常温（２３℃）で液体のものを用いることができ、溶剤を用いずに熱硬化ポリウレタンを得ることができる。タッキファイヤー等の他の成分は、ポリオール成分及びポリイソシアネート成分のいずれかに添加することができ、好ましくは、ポリオール成分に添加される。このように、熱硬化性ポリウレタン組成物を用いて光学透明粘着シートを作製する場合、溶剤の除去が必要ないため、均一なシートを厚く形成することができる。このため、本発明の光学透明粘着シートを、表示パネルと透明導電膜を表層に有する透明部材（タッチパネル）との貼り合わせに用いる場合、ベゼルの段差を被覆することができる。
【００８６】
製法の一例としては、まず、所定量のタッキファイヤーを、ポリオール成分に添加し、加温及び攪拌して溶解させることによって、マスターバッチを調製する。続いて、得られたマスターバッチ、ポリオール成分、ポリイソシアネート成分、シランカップリング剤、及び、必要に応じて触媒等の他の成分を混合し、ミキサー等で攪拌することによって、液状又はゲル状の熱硬化性ポリウレタン組成物を得る。その後、即座に熱硬化性ポリウレタン組成物を成形装置に投入し、第一及び第二の離型フィルムによって挟んだ状態で熱硬化性ポリウレタン組成物を移動させながら架橋硬化させることで、熱硬化性ポリウレタン組成物が半硬化され、第一及び第二の離型フィルムと一体化されたシートを得る。その後、炉で一定時間架橋反応させることで、熱硬化性ポリウレタン組成物の硬化物からなる光学透明粘着シートが得られ、本発明の積層シートが完成する。
【００８７】
図５は、本発明の光学透明粘着シートの作製に用いる成形装置の一例を説明するための模式図である。図５に示す成形装置２０では、まず、硬化前の液状又はゲル状の熱硬化性ポリウレタン組成物２３を、離間して配置された一対の成型ロール２２から連続的に送り出される一対の離型フィルム（ＰＥＴフィルム）２１の間隙に流し込む。そして、一対の離型フィルム２１の間隙に熱硬化性ポリウレタン組成物２３を保持した状態で硬化反応（架橋反応）を進行させつつ、加熱装置２４内に搬入する。加熱装置２４内において、熱硬化性ポリウレタン組成物２３は、一対の離型フィルム（ＰＥＴフィルム）２１間に保持された状態で熱硬化し、熱可塑性ポリウレタン組成物の硬化物からなる光学透明粘着シート１２の成形が完了する。
【００８８】
本発明の光学透明粘着シートの製法としては、硬化前の熱硬化性ポリウレタン組成物を調製した後、各種コーティング装置、バーコート、ドクターブレード等の汎用の成膜装置や成膜方法を用いるものであってもよい。また、遠心成形法を用いて本発明の光学透明粘着シートを作製してもよい。
【実施例】
【００８９】
以下、本発明について実施例を掲げて更に詳しく説明するが、本発明はこれらの実施例のみに限定されるものではない。
【００９０】
（実施例１）
ポリオレフィンポリオール（出光興産社製の「ＥＰＯＬ（エポール、登録商標）」、数平均分子量：２５００）１００重量部、親水性ユニットを有する変性ポリイソシアネート（東ソー社製の「コロネート４０２２」）１０重量部、３−トリエトキシシリル−Ｎ−（１，３−ジメチル−ブチリデン）プロピルアミン１．３重量部、水添石油樹脂系タッキファイヤー（出光興産社製の「アイマーブＰ−１００」）２０重量部、及び、ジラウリル酸ジメチル錫（Ｍｏｍｅｎｔｉｖｅ社製の「Ｆｏｍｒｅｚ  ｃａｔａｌｙｓｔ  ＵＬ−２８」）０．０５重量部を、往復回転式撹拌機アジターを用いて攪拌混合し、α比が１．３５である熱硬化性ポリウレタン組成物を調製した。
【００９１】
その後、得られた熱硬化性ポリウレタン組成物を図５に示した成形装置２０に注入した。そして、熱硬化性ポリウレタン組成物を一対の離型フィルム（表面に離型処理が施されたＰＥＴフィルム）２１によって挟んだ状態で搬送しつつ、炉内温度７０℃、炉内時間１０分間の条件で架橋硬化させた。その後、７０℃に調節した加熱装置２４で１２時間架橋反応させ、熱硬化性ポリウレタン組成物の硬化物からなる光学透明粘着シート１２を作製した。光学透明粘着シート１２の厚みは３００μｍであった。
【００９２】
透明なガラス基材（松波硝子工業社製のソーダガラス）に、離型フィルムを剥離した光学透明粘着シートの一方の面を押し圧０．１５ＭＰａで真空貼合し、離型フィルムを剥離した光学透明粘着シートの他方の面にも、透明なガラス基材（松波硝子工業社製のソーダガラス）を押し圧０．１５ＭＰａで真空貼合した。この貼合により、ガラス基材同士を光学透明粘着シートによって貼り合わせた第一の積層体（ガラス／ＯＣＡ／ガラス）が得られた。
【００９３】
また、透明なガラス基材（松波硝子工業社製のソーダガラス）に、離型フィルムを剥離した光学透明粘着シートの一方の面を押し圧０．１５ＭＰａで真空貼合し、離型フィルムを剥離した光学透明粘着シートの他方の面に、厚さ２ｍｍの樹脂基材を押し圧０．１５ＭＰａで真空貼合した。樹脂基材としては、ポリカーボネート板（クラレ社製「ＭＴ２ＬＸ」）の一方の面をアクリルプライマー処理した樹脂板であるクラレ社製「ＵＷ２−０７０」の両面にハードコート処理（名阪真空工業社の「ＰＭＲ」）を施したものを用い、アクリルプライマー処理がされていない側に、光学透明粘着シートを貼合した。この貼合により、ポリカーボネート製の樹脂基材とガラス基材とを光学透明粘着シートによって貼り合わせた第二の積層体（ＰＣ／ＯＣＡ／ガラス）が得られた。
【００９４】
最後に、得られた第一の積層体及び第二の積層体を８５℃で１時間加熱した。加熱前には、ガラス基材と光学透明粘着シートとの貼り合わせ、及び、樹脂基材と光学透明粘着シートとの貼り合わせは、容易に剥離することができ、必要に応じて光学透明粘着シートを貼り直すことが可能であった。一方、加熱後には、ガラス基材及び樹脂基材の表面に光学透明粘着シートが化学的に結合し、ガラス基材同士（第一の積層体の場合）、及び、ガラス基材と樹脂基材（第二の積層体の場合）は、光学透明粘着シートにより強固に接着された。なお、接着に要する時間を短縮するために加熱したが、常温で１日程度放置しておくだけでも、充分な接着強度が得られる。
【００９５】
（実施例２〜４及び比較例１〜３）
下記表１に示したように、熱硬化性ポリウレタン組成物におけるα比、シランカップリング剤の添加の有無、及び、光学透明粘着シートの厚みを変更したことを除いて実施例１と同様にして、実施例２〜４及び比較例１〜３に係る離型フィルム付き光学透明粘着シートをそれぞれ作製した。そして、実施例２〜４及び比較例１〜３に係る光学透明粘着シートを用いて、第一の積層体及び第二の積層体を得た。
【００９６】
（評価試験）
（１）損失正接（ｔａｎδ）の測定
アントンパール社（Ａｎｔｏｎ  Ｐａａｒ  Ｇｅｒｍａｎｙ  ＧｍｂＨ）製の粘弾性測定装置「Ｐｈｙｓｉｃａ  ＭＣＲ３０１」を用いて、光学透明粘着シートの損失正接を測定した。測定プレートは、ＰＰ１２を用い、測定条件は、ひずみ０．１％、周波数１Ｈｚ、セル温度２５℃〜１００℃（昇温速度３℃／分）とした。下記表１には、８５℃における損失正接の測定値を記載した。
【００９７】
（２）粘着力の測定
図２に示した方法で１８０°剥離試験を行い、粘着力（Ｎ／２５ｍｍ）を測定した。具体的には、離型フィルム付き光学透明粘着シートを、長さ７５ｍｍ×幅２５ｍｍに裁断し、試験片とした。この試験片の片面の離型フィルムを剥離した後、光学透明粘着シート１２側を、長さ７５ｍｍ×幅２５ｍｍの基材３１に貼り付け、圧力０．４ＭＰａで３０分間保持し、光学透明粘着シート１２と基材３１とを貼り合わせた。次に、基材３１とは反対側の離型フィルムを剥離し、図２（ａ）に示すように、光学透明粘着シート１２の基材３１とは反対側の面に、厚み１２５μｍのＰＥＴシート（帝人デュポンフィルム社製の「メリネックス（登録商標）Ｓ」）３２を貼り合わせた。その後、常温・常湿（温度２３℃、湿度５０％）下で１２時間放置した後、図２（ｂ）に示すように、ＰＥＴシート３２を１８０°方向に引っ張り、光学透明粘着シート１２を基材３１との界面で剥離させ、基材３１に対する光学透明粘着シート１２の粘着力を測定した。
【００９８】
なお、測定は、基材３１としてガラス板を使用したときの「対ガラス粘着力」と、基材３１としてポリカーボネート板を使用したときの「対ＰＣ粘着力」とについてそれぞれ行われた。また、貼り合わせ直後の粘着力（初期粘着力）と、貼り合わせてから８５℃の環境に２時間投入した後の粘着力（高温試験後粘着力）とが測定された。各測定は、各実施例及び比較例に対して、２つの試験片を準備して行われ、得られた２つの測定値の平均値を、各実施例及び比較例における測定結果とした。
【００９９】
（３）耐発泡性試験
実施例１〜４及び比較例１〜３に係る第一の積層体（ガラス／ＯＣＡ／ガラス）及び第二の積層体（ＰＣ／ＯＣＡ／ガラス）は、いずれも作製時点において、透明なガラス基材側から見て視認可能な大きさの気泡は発生していなかった。これらの積層体を８５℃、１０％ＲＨで９６時間保管し、その後、透明なガラス基材側から積層体を目視で観察し、遅れ泡（ディレイバブル）の発生状況を下記基準により判定した。試験結果を下記表１に示した。
◎：樹脂基材（ＰＣ）及びガラス基材との貼合せ界面において、遅れ泡の発生が無かった。
○：ガラス基材との貼合せ界面において、遅れ泡の発生が無かった。
△：小さな球状の遅れ泡が散見された。
×：貼合せ界面の全面において、大きな遅れ泡が発生した。
【０１００】
【表１】
2019077780.tif 000003
【０１０１】
表１から分かるように、シランカップリング剤を添加し、かつ８５℃での損失正接（ｔａｎδ）が０．５０以下であった実施例１〜４の光学透明粘着シートは、加熱により粘着力が向上し、被着体に対する充分な接着強度が得られるとともに、第一の積層体（ガラス／ＯＣＡ／ガラス）及び第二の積層体（ＰＣ／ＯＣＡ／ガラス）のいずれにおいても遅れ泡が発生しなかった。一方、８５℃での損失正接（ｔａｎδ）が０．５０よりも大きかった比較例１及び３の光学透明粘着シートは、第一の積層体（ガラス／ＯＣＡ／ガラス）において遅れ泡が発生しなかったが、第二の積層体（ＰＣ／ＯＣＡ／ガラス）において遅れ泡が発生した。また、８５℃での損失正接（ｔａｎδ）が０．５０以下であったものの、シランカップリング剤を添加しなかった比較例２の光学透明粘着シートは、第一の積層体（ガラス／ＯＣＡ／ガラス）において遅れ泡が発生しなかったが、第二の積層体（ＰＣ／ＯＣＡ／ガラス）において貼合せ界面の全面に大きな遅れ泡が発生した。また、比較例２の光学透明粘着シートは、加熱しても粘着力が向上せず、被着体に対する充分な接着強度が得らなかった。
【符号の説明】
【０１０２】
１０  表示装置
１１  表示パネル
１１Ａ  ベゼル
１２  光学透明粘着シート
１３  タッチパネル
１４  透明カバーパネル
２０  成形装置
２１  離型フィルム
２２  成型ロール
２３  熱硬化性ポリウレタン組成物
２４  加熱装置
３１  基材
３２  ＰＥＴシート
５１  ガラス基材
５２  樹脂基材
６０  気泡（遅れ泡）
６１  水分
１００  被着体
【図１】
2019077780.tif 000004
【図２】
2019077780.tif 000005
【図３】
2019077780.tif 000006
【図４】
2019077780.tif 000007
【図５】
2019077780.tif 000008